(57)【要約】【課題】  高いコンディショニング効果を有し、乾燥後のなめらかさに優れる共にゴワツキの少ない、シリコーン安定化効果を有したブロックポリマーを提供する。【解決手段】  水酸基及びアミド結合を有するビニル系単量体（Ｘ）に由来する構成単位に相当する構造を含有するブロック（Ａ）と、カチオン性基を有するビニル系単量体（Ｙ）に由来する構成単位に相当する構造を含有するブロック（Ｂ）、とを有するブロックポリマー。【選択図】  なし【特許請求の範囲】
【請求項１】
水酸基及びアミド結合を有するビニル系単量体（Ｘ）に由来する構成単位に相当する構造を含有するブロック（Ａ）と、カチオン性基を有するビニル系単量体（Ｙ）に由来する構成単位に相当する構造を含有するブロック（Ｂ）、とを有するブロックポリマー。
【請求項２】
水酸基及びアミド結合を有するビニル系単量体（Ｘ）が、式（１）で表わされるものである、請求項１に記載のブロックポリマー。
ＣＨ２＝Ｃ（Ｒ１）−ＣＯ−ＮＲ２−（ＣＨ２）ａ−ＯＨ  （１）
（式中、Ｒ１は水素原子又はメチル基を表し、Ｒ２は水素原子、炭素数１〜４のアルキル基、又はヒドロキシアルキル基を表し、ａは２〜４の整数を表す。）
【請求項３】
水酸基及びアミド結合を有するビニル系単量体（Ｘ）がＮ−ヒドロキシエチルアクリルアミド及び／またはＮ−ヒドロキシエチルメタクリルアミドである、請求項２に記載のブロックポリマー。
【請求項４】
カチオン性基を有するビニル系単量体（Ｙ）が、式（２）で表わされるものである、請求項１〜３のいずれかに記載のブロックポリマー。
CH2＝C(R3)−CO(O)b−(NH)1-b−(CH2)c−N+R4R5R6・X-        （２）
（式中、Ｒ３は水素原子又はメチル基を表わし、Ｒ４及びＲ５はそれぞれ独立して炭素数１〜２４のアルキル基、アリール基又はアラルキル基を表わし、Ｒ６は水素原子、炭素数１〜２４のアルキル基、アリール基、アラルキル基又は−ＣＨ２−ＣＨ（ＯＨ）−ＣＨ２−Ｎ＋Ｒ７Ｒ８Ｒ９・Ｙ−を表わし、Ｒ７〜Ｒ９はそれぞれ独立して炭素数１〜２４のアルキル基、アリール基又はアラルキル基を表わす。Ｘ−及びＹ−は、それぞれ独立して陰イオンを表わす。ｂは０又は１、ｃは１〜１０の整数を表わす。）
【請求項５】
ブロック（Ａ）の含有量がブロックポリマー中に２０〜９０重量％であり、ブロック（Ｂ）の含有量がブロックポリマー中に１０〜８０重量％である、請求項１〜４のいずれかに記載のブロックポリマー。
【請求項６】
ブロック（Ａ）と（Ｂ）が直鎖状に連結している、請求項１〜５のいずれかに記載のブロックポリマー。
【請求項７】
ブロック（Ａ）と（Ｂ）がＢ−Ａ−Ｂの順で連結するＢＡＢ型トリブロック構造を有する、請求項１〜６のいずれかに記載のブロックポリマー。
【請求項８】
ブロック（Ａ）の数平均分子量が１，０００〜５００，０００、ブロック（Ｂ）の数平均分子量が１，０００〜５００，０００であり、且つブロックポリマーの数平均分子量が３，０００〜９００，０００である、請求項１〜７のいずれかに記載のブロックポリマー。
【請求項９】
ブロックポリマーの重量平均分子量（Ｍｗ）と数平均分子量（Ｍｎ）の比（Ｍｗ／Ｍｎ）が、２．５以下である、請求項１〜８のいずれかに記載のブロックポリマー。
【請求項１０】
原子移動ラジカル重合（ＡＴＲＰ）法により合成された、請求項１〜９のいずれかに記載のブロックポリマー。
【請求項１１】
請求項１〜１０のいずれかに記載のブロックポリマーを含有する、化粧料組成物。
【請求項１２】
請求項１〜１０のいずれかに記載のブロックポリマーを含有する、毛髪洗浄剤組成物。
【請求項１３】
さらに、界面活性剤及び水を含有する、請求項１２に記載の毛髪洗浄剤組成物。
【請求項１４】
さらに、シリコーン油を含有する、請求項１２又は１３に記載の毛髪洗浄剤組成物。
【請求項１５】
請求項１〜１０のいずれかに記載のブロックポリマーの製造方法であって、有機ハロゲン化物またはハロゲン化スルホニル化合物を開始剤とし、周期律表第８族、９族、１０族及び１１族元素から選ばれる金属を中心金属とする金属錯体を触媒として用いるブロックポリマーの製造方法。
【請求項１６】
触媒が、ハロゲン化銅およびアミン化合物から得られる金属錯体である、請求項１５に記載のブロックポリマーの製造方法。
【請求項１７】
請求項１〜１０のいずれかに記載のブロックポリマーの製造方法であって、ブロックポリマーの重合時に、溶媒としてアルコール類及び／又は水を使用するブロックポリマーの製造方法。
【請求項１８】
溶媒のアルコール類及び水の比が０／１００〜９５／５（重量比）である、請求項１７に記載のブロックポリマーの製造方法。
【請求項１９】
ブロック（Ａ）を重合した後にブロック（Ｂ）を重合する、請求項１５〜１８のいずれかに記載のブロックポリマーの製造方法。
【発明の詳細な説明】
【技術分野】
【０００１】
本発明は、新規なブロックポリマーとその製造方法、及びブロックポリマーを含有した化粧料組成物に関するものである。
【背景技術】
【０００２】
シャンプー、ボディソープなどの洗浄剤には、洗浄時のすべり、洗浄後の毛髪の指通りや櫛通り、乾燥後のなめらかさ、毛髪の柔軟性やサラサラ感、その他の感触性を改良させるために、いわゆるコンディショニング剤が配合されている。例えばシャンプーにはカチオン化ヒドロキシエチルセルロース、カチオン化グアーガム、ジメチルジアリルアンモニウムクロライド・アクリルアミド共重合体等をコンディショニング剤として配合することが知られている。
【０００３】
しかしながら、カチオン化ヒドロキシセルロース等を配合したシャンプーは、すすぎの際の指通り性は良いものの、乾燥後の毛髪がごわついたかたい感触となる場合がある。
そこで、洗浄後のすすぎの際の指通り、乾燥後のなめらかさ及びサラサラ感の改良や、ダメージ毛へのシリコーン吸着量を改良した、トリメチルアンモニオエチルメタクリレートクロライド・ヒドロキシエチルアクリルアミド共重合体等や、トリメチルアンモニオプロピルアクリルアミドクロライド・ジメチルアクリルアミド共重合体等が開示されている（例えば、特許文献１、２参照）。
【０００４】
一方、構造の制御されたポリマー、例えばブロックポリマーは、ランダム構造のポリマーでは得られない特異的な性能を発現する場合があることが知られている（例えば、特許文献３参照）。二つの異なる性質のブロックが直列に繋がったＡＢ型ブロックポリマーやＡＢＡ型ブロックポリマーなどは、高分子乳化剤や増粘剤などに応用されている。また、ブロック部位を有するという意味ではグラフトポリマーもブロックポリマーの一種であると言え、反応性の官能基を有するマクロモノマーを使用することで得られるグラフトポリマーも提案されている。これらは、それぞれのブロック部位の性質がその他の部位とは異なる性質を有しているため、通常は混合できないものを混合できたり、強い凝集作用を有したりすることにより、特異的な性能を発現している。
【先行技術文献】
【特許文献】
【０００５】
【特許文献１】特開２００５−２５５９８２号公報
【特許文献２】特開２００７−０６３５４３号公報
【特許文献３】特表２０００−５００５１６号公報
【発明の概要】
【発明が解決しようとする課題】
【０００６】
しかしながら、本発明者の検討によると特許文献１、２の共重合体では、昨今求められている更に高いコンディショニング効果を達成できず、また、併用する界面活性剤の種類やその比率により期待された性能が発揮されないなどの問題もあった。更には、毛髪化粧料に添加されるシリコーン油や防フケ剤などを配合した場合に、それらが相分離したりする問題があった。
【０００７】
一方、特許文献３に記載されている規則性の高いブロックポリマーの合成に於いては、製造方法の困難性から、ある特定の構造のものを合成しようとすると、それに適した合成
方法を都度検討しなければならない。そのため、製造しやすいポリマー、例えば極性の低い疎水性のモノマーや官能基を有していないノニオン性のモノマーなどでの製造例はあるものの、極性の高いモノマーの製造例などは少ない。
【０００８】
一方、規則性の低い架橋性のモノマーを使用して合成するブロック構造を有するポリマーについては製造された例があるものの、その規則性のばらつきにより、得られる性能はランダムポリマーに近いものであり、完全なブロックポリマーに比べるとその特性は劣るものである。また、グラフトポリマーについても製造された例があるものの、例えばマクロモノマーを使用するグラフトポリマーにおいては反応性の官能基が末端に１つ又は２つしかないため、マクロモノマーの分子量が大きいと反応性が低下してしまう問題などがある。また、グラフト部位が主鎖のどの部位に連結するのかが制御されず、主鎖との相溶性が悪いとマクロモノマーが偏って重合されることなどの問題点などもある。
【０００９】
本発明は、上記従来の問題点を解決し、高いコンディショニング効果を有し、乾燥後のなめらかさに優れると共にゴワツキが少なく、シリコーン安定化効果を有したブロックポリマー及びその製造方法を提供することを目的とする。
本発明はまた、このようなブロックポリマーを含む毛髪洗浄剤組成物等の化粧料組成物を提供することを目的とする。
【課題を解決するための手段】
【００１０】
本発明者は、上記課題を解決すべく鋭意検討した結果、２つの異なる特徴を示すブロックを有するブロックポリマーが、高いコンディショニング効果を有し、乾燥後のなめらかさに優れると共に、ゴワツキも少なく、シリコーン安定化効果を有することを見出し、本発明に至った。
即ち本発明の要旨は、水酸基及びアミド結合を有するビニル系単量体（Ｘ）に由来する構成単位に相当する構造を含有するブロック（Ａ）と、カチオン性基を有するビニル系単量体（Ｙ）に由来する構成単位に相当する構造を含有するブロック（Ｂ）、とを有するブロックポリマーに関する。
【００１１】
また本発明は、水酸基及びアミド結合を有するビニル系単量体（Ｘ）が、式（１）で表わされるものである、前記ブロックポリマーに関する。
ＣＨ２＝Ｃ（Ｒ１）−ＣＯ−ＮＲ２−（ＣＨ２）ａ−ＯＨ  （１）
（式中、Ｒ１は水素原子又はメチル基を表し、Ｒ２は水素原子、炭素数１〜４のアルキル基、又はヒドロキシアルキル基を表し、ａは２〜４の整数を表す。）
また本発明は、水酸基及びアミド結合を有するビニル系単量体（Ｘ）がＮ−ヒドロキシエチルアクリルアミド及び／またはＮ−ヒドロキシエチルメタクリルアミドである、前記ブロックポリマーに関する。
【００１２】
また本発明は、カチオン性基を有するビニル系単量体（Ｙ）が、式（２）で表わされるものである、前記ブロックポリマーに関する。
CH2＝C(R3)−CO(O)b−(NH)1-b−(CH2)c−N+R4R5R6・X-        （２）
（式中、Ｒ３は水素原子又はメチル基を表わし、Ｒ４及びＲ５はそれぞれ独立して炭素数１〜２４のアルキル基、アリール基又はアラルキル基を表わし、Ｒ６は水素原子、炭素数１〜２４のアルキル基、アリール基、アラルキル基又は−ＣＨ２−ＣＨ（ＯＨ）−ＣＨ２−Ｎ＋Ｒ７Ｒ８Ｒ９・Ｙ−を表わし、Ｒ７〜Ｒ９はそれぞれ独立して炭素数１〜２４のアルキル基、アリール基又はアラルキル基を表わす。Ｘ−及びＹ−は、それぞれ独立して陰イオンを表わす。ｂは０又は１、ｃは１〜１０の整数を表わす。）
また本発明は、ブロック（Ａ）の含有量がブロックポリマー中に２０〜９０重量％であり、ブロック（Ｂ）の含有量がブロックポリマー中に１０〜８０重量％である、前記ブロックポリマーに関する。
【００１３】
また本発明は、ブロック（Ａ）と（Ｂ）が直鎖状に連結している、前記ブロックポリマーに関する。
また本発明は、ブロック（Ａ）と（Ｂ）がＢ−Ａ−Ｂの順で連結するＢＡＢ型トリブロック構造を有する、前記ブロックポリマーに関する。
また本発明は、ブロック（Ａ）の数平均分子量が１，０００〜５００，０００、ブロック（Ｂ）の数平均分子量が１，０００〜５００，０００であり、且つブロックポリマーの数平均分子量が３，０００〜９００，０００である、前記ブロックポリマーに関する。
【００１４】
また本発明は、ブロックポリマーの重量平均分子量（Ｍｗ）と数平均分子量（Ｍｎ）の比（Ｍｗ／Ｍｎ）が、２．５以下である、前記ブロックポリマーに関する。
また本発明は、原子移動ラジカル重合（ＡＴＲＰ）法により合成された、前記ブロックポリマーに関する。
また本発明の別の要旨は、前記ブロックポリマーを含有する、化粧料組成物及び毛髪洗浄剤組成物に関する。
【００１５】
また本発明は、さらに、界面活性剤及び水を含有する、前記毛髪洗浄剤組成物に関する。
また本発明は、さらに、シリコーン油を含有する、前記毛髪洗浄剤組成物に関する。
また本発明の別の要旨は、前記ブロックポリマーの製造方法であって、有機ハロゲン化物またはハロゲン化スルホニル化合物を開始剤とし、周期律表第８族、９族、１０族及び１１族元素から選ばれる金属を中心金属とする金属錯体を触媒として用いる、ブロックポリマーの製造方法に関する。
【００１６】
また本発明は、触媒が、ハロゲン化銅およびアミン化合物から得られる金属錯体である、前記ブロックポリマーの製造方法に関する。
また本発明は、前記ブロックポリマーの製造方法であって、ブロックポリマーの重合時に、溶媒としてアルコール類及び／又は水を使用する、ブロックポリマーの製造方法に関する。
【００１７】
また本発明は、溶媒のアルコール類及び水の比が０／１００〜９５／５（重量比）である、前記ブロックポリマーの製造方法に関する。
また本発明は、ブロック（Ａ）を重合した後にブロック（Ｂ）を重合する、前記ブロックポリマーの製造方法に関する。
【発明の効果】
【００１８】
本発明のブロックポリマーは優れたコンディショニング効果を有し、シリコーン油の分散安定性を有する。
このような本発明のブロックポリマーを含む化粧料組成物は、例えば毛髪洗浄剤組成物として、泡立ち、すすぎ時のなめらかさ、乾燥後のサラサラ感に優れると共に乾燥後のゴワツキが少なく、シリコーン安定化効果にも優れ、リンス併用時の乾燥後のサラサラ感に優れ、乾燥後のゴワツキが少ない化粧料組成物を提供することができる。
【発明を実施するための形態】
【００１９】
本明細書では、「（メタ）アクリル酸」はアクリル酸及び／又はメタクリル酸を表し、「（メタ）アクリレート」は、アクリレート及び／又はメタクリレートを表す。
本発明のブロックポリマーは、ブロック（Ａ）とブロック（Ｂ）を有するブロックポリマーである。ブロック（Ａ）は、水酸基及びアミド結合を有するビニル系単量体（Ｘ）に由来する構成単位に相当する構造を有し、ブロック（Ｂ）はカチオン性基を有するビニル系単量体（Ｙ）に由来する構成単位に相当する構造を有していれば、特に限定されない。
【００２０】
本発明のポリマーはブロック構造を有することにより、各ブロックに由来するそれぞれの異なる物理化学的特性を併せ持った特性を有するポリマーを得ることが可能となる。また、各ブロックが別々のポリマーを構成し、それらを混合した際には相溶しない物性のものであっても、本発明のブロックポリマーとして一つのポリマーとすることでそれぞれの特性を維持したまま、均一な溶液やフィルムなどを得ることが可能になる。
本発明のブロックポリマーにおける水酸基及びアミド結合を有するビニル系単量体（Ｘ）としては、式（１）で表されるヒドロキシアルキル（メタ）アクリルアミド系のものを用いるのが好ましい。
ＣＨ２＝Ｃ（Ｒ１）−ＣＯ−ＮＲ２−（ＣＨ２）ａ−ＯＨ  （１）
（式中、Ｒ１は水素原子又はメチル基を表し、Ｒ２は水素原子、炭素数１〜４のアルキル基、又はヒドロキシアルキル基を表し、ａは２〜４の整数を表す。）
式（１）で表される水酸基及びアミド結合を有するビニル系単量体（Ｘ）のいくつかを例示すると、Ｎ−ヒドロキシエチル（メタ）アクリルアミド、Ｎ−ヒドロキシプロピル（メタ）アクリルアミド、Ｎ，Ｎ−ジヒドロキシエチル（メタ）アクリルアミド等のＮ−ヒドロキシアルキル（メタ）アクリルアミド類が挙げられる。なかでもモノマー及びポリマーの水への溶解性が良好なことからＮ−ヒドロキシエチルアクリルアミド及び／またはＮ−ヒドロキシエチル（メタ）アクリルアミドが好ましい。
【００２１】
水酸基及びアミド結合を有するビニル系単量体（Ｘ）に由来する構成単位に相当する構造の含有率は、好ましくはブロック（Ａ）の２０重量％以上、より好ましくは５０重量％以上、更に好ましくは８０重量％以上、特に好ましくは９０重量％以上であって、１００重量％以下である。水酸基及びアミド結合を有するビニル系単量体（Ｘ）に由来する構成単位に相当する構造が、ブロック（Ａ）に占める割合が２０重量％以上であると、毛髪等への吸着力が向上し、乾燥後のなめらかさ、サラサラ感が良好となるため好ましい。
【００２２】
この水酸基及びアミド結合を有するビニル系単量体（Ｘ）に由来する構成単位に相当する構造は、水酸基及びアミド結合部位に起因する親水性により、ブロックポリマーに親水性を付与する効果がある。これは、後述するカチオン性基を有するビニル系単量体（Ｙ）に由来する構成単位に相当する構造を有するブロック（Ｂ）のカチオン性基が、化粧料組成物、特に洗浄剤組成物中、で併用されているアニオン性界面活性剤とコンプレックスを形成した際に、ブロックポリマーの水溶性を維持するために有効である。また、毛髪に存在するアミド基や酸、塩基などとブロックポリマー中のアミド結合に由来する水素結合の作用により、洗浄剤組成物を用いて洗浄した毛髪等に吸着する効果を増大する効果があると考えられる。
【００２３】
水酸基及びアミド結合を有するビニル系単量体（Ｘ）に由来する構成単位に相当する構造を含有するブロック（Ａ）は、好ましくはブロックポリマーの２０重量％以上、より好ましくは３０重量％以上、更に好ましくは４０重量％以上であって、好ましくは９０重量％以下、より好ましくは８０重量％以下、特に好ましくは７０重量％以下を占める。本発明のブロックポリマー中、ブロック（Ａ）が２０重量％以上であると毛髪等への吸着力が向上し、乾燥後のなめらかさ、サラサラ感が良好となるため好ましい。また、９０重量％以下であると、後述するブロック（Ｂ）の含有率が適度に高くなり、アニオン界面活性剤と十分なコンプレックスを形成できるため、すすぎ時のなめらかさ等が良好となり好ましい。
本発明のブロックポリマーにおけるカチオン性基を有するビニル系単量体（Ｙ）としては、アニオン性基を有していても良いが、単量体としてカチオン性を示すものが好ましい。より好ましくはアニオン性基を有しないものである。
【００２４】
アニオン性基を有しないカチオン性単量体としては、例えばジメチルジアリルアンモニ
ウムクロリド等のジアリル系４級アンモニウム塩や、（メタ）アクリルエステル系４級アンモニウム塩、（メタ）アクリルアミド系４級アンモニウム塩などが挙げられ、なかでも、式（２）で表されるアクリル系４級アンモニウム塩単量体が好ましい。
CH2＝C(R3)−CO(O)b−(NH)1-b−(CH2)c−N+R4R5R6・X-        （２）
（式中、Ｒ３は水素原子又はメチル基を表わし、Ｒ４及びＲ５はそれぞれ独立して炭素数１〜２４のアルキル基、アリール基又はアラルキル基を表わし、Ｒ６は水素原子、炭素数１〜２４のアルキル基、アリール基、アラルキル基又は−ＣＨ２−ＣＨ（ＯＨ）−ＣＨ２−Ｎ＋Ｒ７Ｒ８Ｒ９・Ｙ−を表わし、Ｒ８〜Ｒ９はそれぞれ独立して炭素数１〜２４のアルキル基、アリール基又はアラルキル基を表わす。Ｘ−及びＹ−は、それぞれ独立して陰イオンを表わす。ｂは０又は１、ｃは１〜１０の整数を表わす。）
【００２５】
式（２）で表わされるカチオン性基を有するビニル系単量体のいくつかを例示すると、Ｎ−（メタ）アクリロイルオキシエチル−Ｎ，Ｎ，Ｎ−トリメチルアンモニウムクロリド、Ｎ−（メタ）アクリロイルオキシエチル−Ｎ−エチル−Ｎ，Ｎ−ジメチルアンモニウム＝モノエチル硫酸塩、Ｎ−（メタ）アクリロイルオキシエチル−Ｎ，Ｎ，Ｎ−トリエチルアンモニウム＝モノエチル硫酸塩、Ｎ−［３−｛Ｎ′−（メタ）アクリロイルオキシエチル−Ｎ′，Ｎ′−ジメチルアンモニウム｝−２−ヒドロキシプロピル］−Ｎ，Ｎ，Ｎ−トリメチルアンモニウムクロリド、Ｎ−［３−｛Ｎ′−（メタ）アクリロイルオキシエチル−Ｎ′，Ｎ′−ジエチルアンモニウム｝−２−ヒドロキシプロピル］−Ｎ，Ｎ，Ｎ−トリエチルアンモニウムクロリド等のカチオン性基を有する（メタ）アクリル酸エステル類；Ｎ−（メタ）アクリロイルアミノプロピル−Ｎ，Ｎ，Ｎ−トリメチルアンモニウムクロリド、Ｎ−（メタ）アクリロイルアミノプロピル−Ｎ−エチル−Ｎ，Ｎ−ジメチルアンモニウム＝モノエチル硫酸塩、Ｎ−（メタ）アクリロイルアミノプロピル−Ｎ，Ｎ−ジエチル−Ｎ−メチルアンモニウムクロリド、Ｎ−（メタ）アクリロイルアミノプロピル−Ｎ，Ｎ−ジエチル−Ｎ−メチルアンモニウム＝モノメチル硫酸塩、Ｎ−［３−｛Ｎ′−（メタ）アクリロイルアミノプロピル−Ｎ′，Ｎ′−ジメチルアンモニウム｝−２−ヒドロキシプロピル］−Ｎ，Ｎ，Ｎ−トリメチルアンモニウムクロリド、Ｎ−［３−｛Ｎ′−（メタ）アクリロイルアミノプロピル−Ｎ′，Ｎ′−ジエチルアンモニウム｝−２−ヒドロキシプロピル］−Ｎ，Ｎ，Ｎ−トリメチルアンモニウムクロリド等のカチオン性基を有する（メタ）アクリルアミド類等が挙げられる。
【００２６】
なかでも、Ｎ−（メタ）アクリロイルオキシエチル−Ｎ，Ｎ，Ｎ−トリメチルアンモニウムクロリド、Ｎ−（メタ）アクリロイルアミノプロピル−Ｎ，Ｎ，Ｎ−トリメチルアンモニウムクロリドが好ましく用いられ、特に好ましく用いられるのは、カチオン性基を有する（メタ）アクリルアミド類であるＮ−（メタ）アクリロイルアミノプロピル−Ｎ，Ｎ，Ｎ−トリメチルアンモニウムクロリドである。
【００２７】
カチオン性基を有するビニル系単量体（Ｙ）に由来する構成単位に相当する構造は、好ましくはブロック（Ｂ）の２０重量％以上、より好ましくは５０重量％以上、更に好ましくは８０重量％以上、特に好ましくは９０重量％以上であって、１００重量％以下である。カチオン性基を有するビニル系単量体（Ｙ）に由来する構成単位に相当する構造が、ブロック（Ｂ）に占める割合が２０重量％以上であると、アニオン性界面活性剤と十分なコンプレックスを形成できるため、すすぎ時のなめらかさ等が良好となり好ましい。
【００２８】
このカチオン性基を有するビニル系単量体（Ｙ）に由来する構成単位に相当する構造は、化粧料組成物、特に洗浄剤組成物中において併用されるアニオン性界面活性剤とコンプレックスを形成し、毛髪に付着しやすい状態で存在するものと考えられる。従ってブロックポリマーにアニオン性の官能基が存在すると、このコンプレックスの形成の障害となる場合があるので、ブロックポリマーはアニオン性の官能基の少ないものが好ましく、これを実質的に含まないものであれば更に好ましい。
【００２９】
カチオン性基を有するビニル系単量体（Ｙ）に由来する構成単位に相当する構造を含有するブロック（Ｂ）は、好ましくはブロックポリマーの１０重量％以上、より好ましくは２０重量％以上、更に好ましくは３０重量％以上であって、好ましくは８０重量％以下、より好ましくは７０重量％以下、更に好ましくは６０重量％以下を占める。ブロック（Ｂ）がブロックポリマー中で１０重量％以上であると、アニオン性界面活性剤と十分なコンプレックスを形成できるため、すすぎ時のなめらかさ等が向上し好ましい。また、８０重量％以下であるとブロックポリマー中のブロック（Ａ）の含有率が適度に高くなり、毛髪等への吸着力が向上するため、乾燥後のなめらかさ、サラサラ感が良好となり好ましい。
【００３０】
ブロック（Ａ）のビニル系単量体（Ｘ）に由来する構成単位に相当する構造と、ブロック（Ｂ）のビニル系単量体（Ｙ）に由来する構成単位に相当する構造の含有率は、水酸基やアミド結合部位のＩＲ吸収や、水酸基やアミド結合部位、カチオン基に隣接するメチル基の１Ｈ−ＮＭＲ、又はそれらの１３Ｃ−ＮＭＲ等により公知の方法で測定し、決定することができる。
【００３１】
本発明に係るブロックポリマーは、ブロック（Ａ）、ブロック（Ｂ）、及び各々のブロックを連結する部位などの構成単位として、又は各ブロックにグラフト結合する構成単位として、ビニル系単量体（Ｘ）及び（Ｙ）以外のビニル系単量体に由来する構成単位を含有してもよい。このようなビニル系単量体としては、本発明に係るブロックポリマーの性能を損なわないものであれば特に限定されず、炭素数１〜２２のアルコールと（メタ）アクリル酸とのエステル；炭素数１〜２２のアルキルアミンと（メタ）アクリル酸とのアミド；エチレングリコール、１，３−プロピレングリコール等と（メタ）アクリル酸とのモノエステル；更にはこのモノエステルの水酸基がメタノールやエタノール等でエーテル化されたエステル；（メタ）アクロイルモルホリンなどのノニオン性単量体；ベタイン基含有（メタ）アクリルエステル、ベタイン基含有（メタ）アクリルアミドなどの両性単量体；アミンオキシド基含有（メタ）アクリルエステル、アミンオキシド基含有（メタ）アクリルアミドなどの半極性単量体；などを用いることができる。
【００３２】
このビニル系単量体に由来する構成単位はブロックポリマーの性能を低下させない範囲で含有することができ、ブロックポリマーの５０重量％以下であるのが好ましく、より好ましくは２０重量％以下であり、最も好ましくは１０重量％以下である。
ブロックポリマーを構成するブロック（Ａ）とブロック（Ｂ）とは、どのように連結していてもよく、例えば分岐鎖状、星状、直鎖状などが挙げられるが、特に直鎖状に連結していることが好ましい。直鎖状に連結しているものとしては、ＡＢ型ジブロック構造や、ＡＢＡ型、ＢＡＢ型トリブロック構造、（ＡＢ）ｎ型マルチブロック構造などが挙げられる。毛髪洗浄剤組成物に使用した時のすすぎ時のなめらかさやシリコーン安定化効果、リンス併用時の乾燥後の感触などの観点から、ＡＢＡ型またはＢＡＢ型トリブロック構造が好ましく、より好ましくはブロック（Ａ）と（Ｂ）がＢ−Ａ−Ｂの順で連結し、カチオン性のブロックが末端にあるＢＡＢ型トリブロック構造である。
【００３３】
シャンプーなどの洗浄剤組成物中において、カチオンポリマーはアニオン界面活性剤などと相互作用することにより、コアセルベートと言われる複合体を形成する。この複合体中には界面活性剤の疎水性部位が凝集してできた疎水部とそれ以外の親水部が存在するため、より疎水的な部位が存在していた方が、疎水的なシリコーンとの相互作用は大きいと考えられる。しかしながら、疎水的な部位が多すぎると、複合体自体が組成物中で不安定であったり、最も重要なすすぎ時のなめらかさなどが低下したりする。そこで、疎水的な部位を維持しつつ、親水的な部位も維持しておく必要があると考えられる。このような点から、本発明のブロックポリマーは上記のような構造をしていることが好ましいと考えられる。
【００３４】
本発明のブロックポリマーは親水性のブロックポリマーであることが好ましい。ここで親水性とは、常温、すなわち２５℃で、５重量％以上の濃度の水溶液の透過率（光波長６５５ｎｍ、光路長１ｃｍセル）が水に対して８０％以上あり、水溶液が均一かつ安定であることをいう。より好ましくは、２０重量％以上の濃度の水溶液の透過率（光波長６５５ｎｍ、光路長１ｃｍセル）が水に対して８０％以上あり、水溶液が均一かつ安定であるものである。
【００３５】
本発明のブロックポリマーを製造する方法については、特に制限されないが、制御重合を利用して製造するのが好ましい。制御重合としては、リビングアニオン重合や連鎖移動剤を用いるラジカル重合、近年開発されたリビングラジカル重合が挙げられるが、中でも、制御ラジカル重合の一種であるリビングラジカル重合を利用すると、得られるブロックポリマーの分子量及び構造を容易に制御できるので好ましい。
【００３６】
リビングラジカル重合とは、重合末端の活性が失われることなく維持されるラジカル重合をいう。リビング重合とは、狭義には末端が常に活性を持ち続ける重合のことをいうが、一般的には、末端が不活性化されたものと活性化されたものが平衡状態にある擬リビング重合も含まれる意味で用いられ、本明細書でも後者の意味で用いる。リビングラジカル重合は近年様々なグループで積極的に研究がなされている。その例としては、ポリスルフィドなどの連鎖移動剤を用いるもの、コバルトポルフィリン錯体（Ｊ．Ａｍ．Ｃｈｅｍ．Ｓｏｃ．１９９４、１１６、７９４３）やニトロキシド化合物（Ｍａｃｒｏｍｏｌｅｃｕｌｅｓ、１９９４、２７、７２２８）などのラジカル捕捉剤を用いるもの、有機ハロゲン化物などを開始剤とし遷移金属錯体を触媒とする原子移動ラジカル重合（Ａｔｏｍ  Ｔｒａｎｓｆｅｒ  Ｒａｄｉｃａｌ  Ｐｏｌｙｍｅｒｉｚａｔｉｏｎ：ＡＴＲＰ）法などが挙げられる。本発明のブロックポリマーはいずれの方法により製造してもよいが、臭いが少ないことや、毒性が低いこと、制御の容易さなどから原子移動ラジカル重合（以下、ＡＴＲＰと略記することがある）法を利用するのが好ましい。
【００３７】
原子移動ラジカル重合（ＡＴＲＰ）法の例としては、例えばＭａｔｙｊａｓｚｅｗｓｋｉら、Ｊ．Ａｍ．Ｃｈｅｍ．Ｓｏｃ．１９９５，１１７，５６１４；Ｍａｃｒｏｍｏｌｅｃｕｌｅｓ，１９９５，２８，７９０１；Ｓｃｉｅｎｃｅ，１９９６，２７２，８６６；あるいはＳａｗａｍｏｔｏら、Ｍａｃｒｏｍｏｌｅｃｕｌｅｓ，１９９５，２８，１７２１；に記載される原子移動ラジカル重合法が挙げられ、これらの方法は本発明にも好ましく用いられる。これらの方法によれば、一般的には非常に重合速度が速く、ラジカル同士のカップリングなどの停止反応が起こりやすいラジカル重合系であっても、重合がリビング的に進行し、分子量分布の狭い重合体が得られる。また、分子量はモノマーと開始剤の仕込み比によって自由にコントロールすることができる。
【００３８】
以下、本願のブロックポリマーを製造するために特に好ましい方法である原子移動ラジカル重合（ＡＴＲＰ）法を例として、詳細に説明する。
原子移動ラジカル重合（ＡＴＲＰ）法においては、一官能性、二官能性もしくは多官能性の有機ハロゲン化物またはハロゲン化スルホニル化合物を開始剤として用いることができる。これらは目的に応じて使い分ければよいが、ジブロックポリマーを製造する場合は、開始剤として一官能性化合物を使用するのが好ましく、トリブロックポリマーを製造する場合は、二官能性化合物を使用するのが好ましく、さらに、分岐状ブロックポリマーを製造する場合は、多官能性化合物を使用するのが好ましい。
【００３９】
開始剤として使用可能な一官能性化合物としては、例えば、以下の式で表される化合物が挙げられる。Ｃ６Ｈ５−ＣＨ２Ｘ、Ｃ６Ｈ５−Ｃ（Ｈ）（Ｘ）−ＣＨ３、Ｃ６Ｈ５−Ｃ（Ｘ）（ＣＨ３）２、Ｒ１０−Ｃ（Ｈ）（Ｘ）−ＣＯＯＲ１１、Ｒ１０−Ｃ（ＣＨ３）（
Ｘ）−ＣＯＯＲ１１、Ｒ１０−Ｃ（Ｈ）（Ｘ）−ＣＯ−Ｒ１１、Ｒ１０−Ｃ（ＣＨ３）（Ｘ）−ＣＯ−Ｒ１１、Ｒ１０−Ｃ６Ｈ４−ＳＯ２Ｘ、式中、Ｃ６Ｈ４はフェニレン基（オルト置換、メタ置換、パラ置換のいずれでもよい）を表す。Ｒ１０は水素原子、炭素数１〜２０のアルキル基、炭素数６〜２０のアリール基または炭素数７〜２０のアラルキル基を表す。Ｘは塩素、臭素またはヨウ素を表す。Ｒ１１は炭素数１〜２０の一価の有機基を表す。
【００４０】
開始剤として使用可能な二官能性化合物としては、例えば、以下の式で表される化合物が挙げられる。Ｘ−ＣＨ２−Ｃ６Ｈ４−ＣＨ２−Ｘ、Ｘ−ＣＨ（ＣＨ３）−Ｃ６Ｈ４−ＣＨ（ＣＨ３）−Ｘ、Ｘ−Ｃ（ＣＨ３）２−Ｃ６Ｈ４−Ｃ（ＣＨ３）２−Ｘ、Ｘ−ＣＨ（ＣＯＯＲ１２）−（ＣＨ２）ｎ−ＣＨ（ＣＯＯＲ１２）−Ｘ、Ｘ−Ｃ（ＣＨ３）（ＣＯＯＲ１２）−（ＣＨ２）ｎ−Ｃ（ＣＨ３）（ＣＯＯＲ１２）−Ｘ、Ｘ−ＣＨ（ＣＯＲ１２）−（ＣＨ２）ｎ−ＣＨ（ＣＯＲ１２）−Ｘ、Ｘ−Ｃ（ＣＨ３）（ＣＯＲ１２）−（ＣＨ２）ｎ−Ｃ（ＣＨ３）（ＣＯＲ１２）−Ｘ、Ｘ−ＣＨ２−ＣＯ−ＣＨ２−Ｘ、Ｘ−ＣＨ（ＣＨ３）−ＣＯ−ＣＨ（ＣＨ３）−Ｘ、Ｘ−Ｃ（ＣＨ３）２−ＣＯ−Ｃ（ＣＨ３）２−Ｘ、Ｘ−ＣＨ（Ｃ６Ｈ５）−ＣＯ−ＣＨ（Ｃ６Ｈ５）−Ｘ、Ｘ−ＣＨ２−ＣＯＯ−（ＣＨ２）ｎ−ＯＣＯ−ＣＨ２−Ｘ、Ｘ−ＣＨ（ＣＨ３）−ＣＯＯ−（ＣＨ２）ｎ−ＯＣＯ−ＣＨ（ＣＨ３）−Ｘ、Ｘ−Ｃ（ＣＨ３）２−ＣＯＯ−（ＣＨ２）ｎ−ＯＣＯ−Ｃ（ＣＨ３）２−Ｘ、Ｘ−ＣＨ２−ＣＯ−ＣＯ−ＣＨ２−Ｘ、Ｘ−ＣＨ（ＣＨ３）−ＣＯ−ＣＯ−ＣＨ（ＣＨ３）−Ｘ、Ｘ−Ｃ（ＣＨ３）２−ＣＯ−ＣＯ−Ｃ（ＣＨ３）２−Ｘ、Ｘ−ＣＨ２−ＣＯＯ−Ｃ６Ｈ４−ＯＣＯ−ＣＨ２−Ｘ、Ｘ−ＣＨ（ＣＨ３）−ＣＯＯ−Ｃ６Ｈ４−ＯＣＯ−ＣＨ（ＣＨ３）−Ｘ、Ｘ−Ｃ（ＣＨ３）２−ＣＯＯ−Ｃ６Ｈ４−ＯＣＯ−Ｃ（ＣＨ３）２−Ｘ、Ｘ−ＳＯ２−Ｃ６Ｈ４−ＳＯ２−Ｘ式中、Ｒ１２は炭素数１〜２０のアルキル基、炭素数６〜２０アリール基または炭素数７〜２０のアラルキル基を表し、１分子中に２以上のＲ１２が存在するとき、２以上のＲ１２は同一であっても異なっていてもよい。Ｃ６Ｈ４はフェニレン基（オルト置換、メタ置換、パラ置換のいずれでもよい）を表す。Ｃ６Ｈ５はフェニル基を表す。ｎは０〜２０の整数を表す。Ｘは塩素、臭素またはヨウ素を表す。
【００４１】
開始剤として使用可能な多官能性化合物としては、例えば、以下の式で表される化合物が挙げられる。Ｃ６Ｈ３−（ＣＨ２−Ｘ）３、Ｃ６Ｈ３−（ＣＨ（ＣＨ３）−Ｘ）３、Ｃ６Ｈ３−（Ｃ（ＣＨ３）２−Ｘ）３、Ｃ６Ｈ３−（ＯＣＯ−ＣＨ２−Ｘ）３、Ｃ６Ｈ３−（ＯＣＯ−ＣＨ（ＣＨ３）−Ｘ）３、Ｃ６Ｈ３−（ＯＣＯ−Ｃ（ＣＨ３）２−Ｘ）３、Ｃ６Ｈ３−（ＳＯ２−Ｘ）３式中、Ｃ６Ｈ３は三置換フェニル基（置換基の位置は１位〜６位のいずれでもよい）を表す。Ｘは塩素、臭素またはヨウ素を表す。
【００４２】
また、重合の開始点となるハロゲンの他に、さらに重合を開始する以外の官能基を有する有機ハロゲン化物またはハロゲン化スルホニル化合物を用いると、容易に末端に官能基が導入された重合体が得られる。このような官能基としては、アルケニル基、ヒドロキシル基、エポキシ基、アミノ基、アミド基、シリル基などがあげられる。
これらの開始剤として使用可能な有機ハロゲン化物またはハロゲン化スルホニル化合物は、ハロゲンが結合している炭素がカルボニル基もしくはフェニル基などと結合しており、炭素−ハロゲン結合が活性化されて重合が開始する化合物である。使用する開始剤の量は、必要とするブロック共重合体の分子量に合わせて、単量体との比から決定すればよい。すなわち、開始剤１分子あたり、何分子の単量体を使用するかによって、ブロックポリマーの分子量を制御できる。
【００４３】
前記原子移動ラジカル重合（ＡＴＲＰ）法の触媒として用いられる遷移金属触媒としては、特に制限はないが、周期律表第８族、９族、１０族、および１１族元素から選ばれる金属を中心金属とする金属錯体が好ましく、なかでも中心金属としては１価および０価の
銅、２価のルテニウム、２価の鉄または２価のニッケルがより好ましい。更には、コストや反応制御の点から銅の錯体を用いるのが好ましい。前記金属触媒として錯体を用いる場合、あらかじめ合成した錯体を重合系内に添加してもよいし、金属塩と該金属に配位結合して錯体を形成する配位子とを各々重合系内に添加して、系内で錯体を生成させてもよい。
【００４４】
前記原子移動ラジカル重合（ＡＴＲＰ）法の触媒として使用可能な１価の銅化合物としては、例えば、塩化第一銅、臭化第一銅、ヨウ化第一銅、シアン化第一銅、酸化第一銅、過塩素酸第一銅などが挙げられる。銅化合物を用いる場合、触媒活性を高めるために２，２’−ビピリジルおよびその誘導体、１，１０−フェナントロリンおよびその誘導体、テトラメチルエチレントリアミン（ＴＭＥＤＡ）、ペンタメチルジエチレントリアミン、ヘキサメチル（２−アミノエチル）アミンなどのポリアミン化合物などを配位子として添加することができる。また、２価の塩化ルテニウムのトリストリフェニルホスフィン錯体（ＲｕＣｌ２（ＰＰｈ３）３）も触媒として好ましい。ルテニウム化合物を触媒として用いる場合は、活性化剤としてアルミニウムアルコキシド類を添加してもよい。さらに、２価の鉄のビストリフェニルホスフィン錯体（ＦｅＣｌ２（ＰＰｈ３）２）、２価のニッケルのビストリフェニルホスフィン錯体（ＮｉＣｌ２（ＰＰｈ３）２）、および２価のニッケルのビストリブチルホスフィン錯体（ＮｉＢｒ２（ＰＢｕ３）２）も触媒として好ましい。
【００４５】
中でも、ハロゲン化銅および銅に配位結合可能なアミン化合物から得られる金属錯体を金属触媒として用いることが好ましい。このとき、ハロゲン化銅および銅に配位結合可能なアミン化合物は、別々に重合系内に添加するのが好ましい。ハロゲン化銅としては塩化第一銅または臭化第一銅が好ましい。アミン化合物としては２，２’−ビピリジル、テトラメチルエチレントリアミン（ＴＭＥＤＡ）、ペンタメチルジエチレントリアミン、ヘキサメチル（２−アミノエチル）アミンを用いるのが好ましい。
使用する触媒、配位子および活性化剤の量は、特に制限されず、使用する開始剤、単量体および溶媒の量と必要とする反応速度の関係から適宜決定すればよい。
【００４６】
本発明のブロックポリマーを製造する際の重合反応は、無溶媒（塊状重合）または各種の溶媒中で行うことができる。溶媒を用いる場合、用いる溶媒としては、例えば、ベンゼン、トルエンなどの炭化水素系溶媒；ジエチルエーテル、テトラヒドロフランなどのエーテル系溶媒；塩化メチレン、クロロホルムなどのハロゲン化炭化水素系溶媒；アセトン、メチルエチルケトン、メチルイソブチルケトンなどのケトン系溶媒；メタノール、エタノール、プロパノール、イソプロパノール、ｎ−ブタノール、ｔ−ブタノールなどのアルコール系溶媒（以下、「アルコール類」と略記することがある）；アセトニトリル、プロピオニトリル、ベンゾニトリルなどのニトリル系溶媒；酢酸エチル、酢酸ブチルなどのエステル系溶媒；エチレンカーボネート、プロピレンカーボネートなどのカーボネート系溶媒；その他、ジメチルホルムアミド、ジメチルスルホキシド、Ｎ−メチルピロリドン、水などが挙げられる。これらは、単独または２種以上を混合して用いることができる。溶媒を使用する場合、その使用量は、系全体の粘度と必要とする撹拌効率の関係（すなわち、これらに影響される反応速度）から適宜決定すればよい。
【００４７】
溶媒としてはアルコール類及び／又は水を使用することが好ましい。なかでも、溶媒中のアルコール類及び／又は水の含有量が５０重量％以上であることが好ましく、より好ましくは８０重量％以上、更に好ましくは９０重量％以上である。なかでも、溶媒のアルコール類及び水の比が０／１００〜９５／５（重量比）の範囲であることが好ましい。より好ましくは２０／８０〜９５／５であり、更に好ましくは５０／５０〜９５／５であり、最も好ましくは７０／３０〜９０／１０である。
【００４８】
特に、前記原子移動ラジカル重合（ＡＴＲＰ）法を用いる場合では、上記のような溶媒を用いることが特に好ましい。
また、人体への影響の観点から、アルコール類の中でもエタノール、イソプロパノールが好ましく、最も好ましくはエタノールである。
また、前記重合は、反応圧力に応じて溶媒の融点から沸点の温度範囲で行うことができ、２０〜１５０℃の範囲で行うのが好ましい。
【００４９】
前記重合によりブロックポリマーを製造する方法としては、単量体を逐次添加する方法、あらかじめ合成した重合体を高分子開始剤として次のブロックを重合する方法、別々に重合した重合体を反応により結合する方法などが挙げられる。これらの方法は目的に応じて使い分ければよいが、製造工程の簡便性の点から、単量体を逐次添加する方法またはあらかじめ合成した重合体を高分子開始剤として次のブロックを重合する方法が好ましい。
【００５０】
本発明のブロックポリマーにおいては、単量体を逐次添加することによりブロック（Ａ）を重合した後にブロック（Ｂ）を重合する方法が、製造工程の簡便性の点から好ましい。
重合により得られたブロックポリマーは、そのまま本発明の化粧料組成物や毛髪洗浄剤組成物に用いてもよく、もしくは後処理を施した後に用いてもよい。後処理としては、加水分解処理、四級化処理、アミンオキシド化処理等が挙げられる。後処理を行なう場合は、後処理による変性率をコントロールすることにより、得られるブロックポリマーの水溶性、被膜形成能等の諸特性を、用途に応じた所望の範囲とすることができる。
【００５１】
例えば、加水分解処理によって、アクリル酸エステル、メタクリル酸エステル等からなるブロックから、親水性基であるカルボン酸基を有するアクリル酸またはメタクリル酸等由来のブロックを形成することができる。
エステルの加水分解処理は、塩酸、ｐ−トルエンスルホン酸などの酸触媒または水酸化ナトリウム等のアルカリ触媒を用いて行うことができる。加水分解率（変性率）は触媒量および反応時間により制御可能である。加水分解後、生成したカルボン酸を部分的にまたは完全に中和してから使用することもできる。中和には、例えば、水酸化カリウム、水酸化ナトリウムなどのアルカリ金属水酸化物；アンモニア水、モノエタノールアミン、ジエタノールアミン、トリエタノールアミン、トリメチルアミンなどのアミン化合物；などの塩基が用いられる。
【００５２】
また、アミノ基を有する（メタ）アクリレート等からなるブロックを、四級化処理することによって、カチオン性基である第四アンモニウム基を有するブロック（例えば、前記一般式（２）で表されるブロック）を形成することができる。四級化処理は、塩化メチル、臭化メチル、ヨウ化メチル等のハロゲン化アルキル類；ジメチル硫酸等のジアルキル硫酸類、Ｎ−（３−クロロ−２−ヒドロキシプロピル）−Ｎ，Ｎ，Ｎ−トリメチルアンモニウムクロリド等の第３級アミン鉱酸塩のエピクロルヒドリン付加物；塩酸、臭化水素酸、硫酸、リン酸等の無機酸；ギ酸、酢酸、プロピオン酸等のカルボン酸；等のカチオン化剤を用いて行うことができる。
【００５３】
また、アミノ基を有する（メタ）アクリレート等からなるブロックを、アミンオキシド化処理することによって、分極性基であるアミンオキシド基を有するブロックを形成することができる。アミンオキシド化処理は、過酸化水素、過硫酸アンモニウム、過硫酸ソーダ、過酢酸、メタクロロ過安息香酸、ベンゾイルパーオキシド、ｔ−ブチルハイドロパーオキシド等の過酸化物またはオゾン等の酸化剤を用いて行うことができる。
【００５４】
各ブロック及びブロックポリマーの数平均分子量（Ｍｎ）はゲルパーミエーションクロマトグラフィーにより測定でき、本発明においては、ブロック（Ａ）の数平均分子量は１，０００以上、５００，０００以下が好ましく、より好ましくは３，０００以上、更に好ましくは５，０００以上であって、より好ましくは１００，０００以下、更に好ましくは２０，０００以下である。ブロック（Ａ）の数平均分子量が１，０００以上であると、ブロック構造としての特徴が示され、化粧料組成物や毛髪洗浄剤組成物とした際の分散性や乾燥後のサラサラ感に優れ、ゴワツキが少ない等の感触などが良好となるため好ましい。また、５００，０００以下であると、粘度が高くなりすぎず適度な範囲となるため、製造上取り扱いが容易であり好ましい。
【００５５】
ブロック（Ｂ）の数平均分子量は１，０００以上、５００，０００以下が好ましく、より好ましくは３，０００以上、更に好ましくは５，０００以上であって、より好ましくは１００，０００以下、更に好ましくは２０，０００以下である。ブロック（Ｂ）の数平均分子量が１，０００以上であると、ブロック構造としての特徴が示され、化粧料組成物や毛髪洗浄剤組成物とした際の分散性やすすぎ時のなめらかさ等の感触などが良好となるため好ましい。また、５００，０００以下であると、粘度が高くなりすぎず適度な範囲となるため、製造上取り扱いが容易であり好ましい。
なお、各ブロックポリマーの数平均分子量は、ブロック１つ当たりの数平均分子量を指す。
【００５６】
ブロックポリマーの数平均分子量は３，０００以上、９００，０００以下が好ましく、より好ましくは５，０００以上、更に好ましくは１０，０００以上であって、より好ましくは３００，０００以下、更に好ましくは１００，０００以下である。ブロックポリマーの数平均分子量が３，０００以上であると高分子としての働き、化粧料組成物や毛髪洗浄剤組成物とした際の分散性やすすぎ時のなめらかさ等の感触などが良好となるため好ましい。また、９００，０００以下であると、粘度が高くなりすぎず適度な範囲となるため、製造上取り扱いが容易であり好ましい。
【００５７】
本発明のブロックポリマーはその重量平均分子量（Ｍｗ）と数平均分子量（Ｍｎ）の比（Ｍｗ／Ｍｎ；以下、ＰＤと略記することがある）が、２．５以下であることが好ましい。より好ましくは２．２以下であり、更に好ましくは２．０以下であり、最も好ましくは１．８以下である。ＰＤが２．５以下であると、ポリマーの均一性が高くなり、分散安定性などが良好となり好ましい。また、通常１．１以上であることが好ましい。
本発明のブロックポリマーは、化粧料組成物に好適に用いることが出来る。なかでも洗浄剤組成物のコンディショニング成分として好適であるため、ボディーソープやシャンプー、コンディショナー等の洗浄剤組成物に好ましく用いられ、特に毛髪洗浄剤組成物に好ましく用いることが出来る。
【００５８】
本発明の化粧料組成物は、前記のブロックポリマーを処方系内に所要量配合することにより調製することができる。化粧料組成物中に含有される他の成分は特に限定されず、本発明の目的、効果を阻害しない範囲で配合することが可能である。ブロックポリマー以外の他の成分として具体的には、アニオン性界面活性剤、両性界面活性剤、ノニオン性界面活性剤、半極性界面活性剤、カチオン性界面活性剤、本発明のブロックポリマー以外の水溶性高分子、カチオン性高分子、アニオン性高分子、ノニオン性高分子、両性高分子、油分、パール化剤等がある。
【００５９】
但し、洗浄剤組成物は少なくとも１種の界面活性剤及び水を含むのが好ましい。なかでも、アニオン性界面活性剤を含むと、カチオン性基を有する本発明のブロックポリマーとコンプレックスを形成しやすく好ましい。洗浄剤組成物中のアニオン性界面活性剤の濃度は５〜４０重量％が好ましく、更に好ましくは１０〜３０重量％である。また、洗浄剤組成物中のブロックポリマーの濃度は０．０１〜５重量％が好ましく、更に好ましくは０．０５〜３重量％である。アニオン性界面活性剤及びブロックポリマーを上記の濃度範囲とすることにより、得られた洗浄剤組成物中にアニオン性界面活性剤とブロックポリマーとのコンプレックスが形成されやすく、洗髪やすすぎの際にこのコンプレックスが析出し、毛髪に付着することにより良好な指通り性を与える。
【００６０】
アニオン性界面活性剤の濃度を５重量％以上とすることにより、洗浄剤組成物としての機能をより効果的に発揮できる。より好ましくは１０重量％以上である。逆に４０重量％以下とすることにより、粘度を適度に保つことができ、より扱い易くなる。より好ましくは３０重量％以下である。
ブロックポリマーの濃度を０．０１重量％以上とすることで、界面活性剤とのコンプレックスが生成しやすくなり、コンディショニング効果がより発現でき、例えばすすぎ時のなめらかさや乾燥後のサラサラ感がより高まる。より好ましくは０．０５重量％以上であり、更に好ましくは０．１重量％以上である。逆に洗浄剤組成物中のブロックポリマーの濃度を５重量％以下とすることで、乾燥後の違和感が少なくなる傾向にある。より好ましくは３重量％以下であり、更に好ましくは１重量％以下である。
【００６１】
洗浄剤組成物中に配合することのできる、界面活性剤を下記に例示する。
アニオン性界面活性剤としては、α−オレフィンスルホン酸塩、高級アルコール硫酸エステル塩、ポリオキシエチレンアルキルエーテル硫酸エステル塩、パラフィンスルホン酸塩、ポリオキシエチレンアルキルエーテルカルボン酸エステル塩、アルキルスルホコハク酸塩、Ｎ−アシル−β−アラニン塩、Ｎ−アシルグルタミン酸塩、アシルメチルタウリン塩、脂肪族カルボン酸塩、アルキルエーテルカルボン酸塩、アルキルリン酸エステル塩、ポリオキシエチレンアルキルスルホコハク酸塩、等の洗浄剤組成物に常用されているものを用いればよい。これらのアニオン性界面活性剤の対イオンとしては、ナトリウム、カリウム、アンモニウム、トリエタノールアミン、ジエタノールアミンなどが挙げられる。なお、アニオン性界面活性剤は複数種を併用してもよい。
【００６２】
両性界面活性剤としては、例えば、アミノ酢酸ベタイン、イミダゾリウムベタイン、スルホベタイン、アミドプロピルベタインなどベタイン基と長鎖アルキル基を含有するもの等が挙げられる。このような両性界面活性剤は一般に市販されており、そのまま使用することができる。なかでも長鎖アルキルアミドプロピルベタインは泡立ち及び洗浄性の点から好ましく用いられる。両性界面活性剤の濃度は、通常、０〜１０重量％とする。
【００６３】
ノニオン性界面活性剤としては、例えば、ポリオキシエチレン硬化ヒマシ油、ポリオキシエチレンアルキルエーテルや脂肪酸モノエタノールアミド、脂肪酸ジエタノールアミドなどが挙げられる。このようなノニオン性界面活性剤は一般に市販されており、そのまま使用することができる。なかでも脂肪酸モノエタノールアミド、脂肪酸ジエタノールアミドは泡立ち及び粘度調整剤となりうる等の点から好ましく用いられる。ノニオン性界面活性剤の濃度は、通常、０〜１０重量％とする。
【００６４】
半極性界面活性剤としては、例えば、ラウラミンオキシド（ラウリルジメチルアミンオキシド）が挙げられる。半極性界面活性剤の濃度は、通常、０〜１０重量％とする。
なかでも好ましい洗浄剤組成物としては、アニオン性界面活性剤を５〜４０重量％、ブロックポリマーを０．０１〜５重量％の他に、両性界面活性剤、ノニオン性界面活性剤及び半極性界面活性剤からなる群より選ばれる１種以上の界面活性剤を合計０〜１０重量％含有するものであり、シャンプーなどの毛髪洗浄剤組成物として特に優れた効果を示す。
このとき両性界面活性剤、ノニオン性界面活性剤及び半極性界面活性剤は、合計量が０〜１０重量％であれば、いずれか１種のみを用いてもよいし、２種又は３種以上を併用してもよい。
【００６５】
洗浄剤組成物中に配合することのできる、その他の任意成分を下記に例示する。
水溶性高分子としては、例えば、メチルセルロース、ヒドロキシメチルセルロース等が挙げられる。カチオン性高分子としては、カチオン変性セルロースエーテル誘導体、カチオン変性グアーガム誘導体、ポリジメチルジアリルアンモニウムハライド、ジメチルジアリルアンモニウムハライドとアクリルアミドのコポリマー等が挙げられる。また、アニオン性高分子としては、アクリル酸誘導体（ポリアクリル酸及びその塩、アクリル酸・アクリルアミド・アクリル酸エチル共重合体及びその塩等）、メタクリル酸誘導体、クロトン酸誘導体等が、ノニオン性高分子としては、アクリル酸誘導体（アクリル酸ヒドロキシエチル・アクリル酸メトキシエチル共重合体、ポリアクリルアミド等）、ビニルピロリドン誘導体（ポリビニルピロリドン、ビニルピロリドン・酢酸ビニル共重合体等）が、そして両性高分子としては、塩化ジメチルジアリルアンモニウム誘導体（アクリルアミド・アクリル酸・塩化ジメチルジアリルアンモニウム共重合体、アクリル酸・塩化ジメチルジアリルアンモニウム共重合体等）等が挙げられる。これらは、０．１〜１重量％含有させることが好ましい。
【００６６】
油分としては、高級アルコール、シリコーン油、オリーブ油、ホホバ油、流動パラフィン、脂肪酸アルキルエステル油等が挙げられる。なかでもシリコーン油及び／又は高級アルコール、特にシリコーン油を配合すると、乾燥後のサラサラ感が向上するため本発明の目的において特に有効である。シリコーン油としては不揮発性のポリジメチルシロキサン類を使用することが好ましい。高級アルコールは通常、炭素数８以上のアルコールを指すが、炭素数８〜２２のアルコールを使用するのが好ましく、セチルアルコール（セタノール）又はステアリルアルコールを使用することがより好ましい。油分は、０．１〜３重量％含有させることが好ましい。
【００６７】
パール化剤として、ジステアリン酸エチレングリコールなどの脂肪酸エチレングリコール等、懸濁剤としてはポリスチレン乳化物等が挙げられる。パール剤は、０．１〜２重量％含有させることが好ましい。
その他の成分として、動植物の天然エキス及びその誘導体、クエン酸、乳酸等の有機酸、塩化ナトリウム等の無機塩、可溶化剤（エタノール、エチレングリコール、プロピレングリコール等）、保湿剤（グリセリン、ソルビトール、マルチトール、ジプロピレングリコール、１，３−ブチレングリコール、ヒアルロン酸等）、酸化防止剤、紫外線吸収剤、殺菌剤、防腐剤、キレート剤、香料、色剤、高級脂肪酸、増粘剤、金属封鎖剤（エデト酸塩等）、ｐＨ調整剤、起泡増進剤等を本発明の効果を損なわない範囲で適宜配合できる。
【実施例】
【００６８】
以下に実施例により本発明を更に具体的に説明するが、本発明はこれらの実施例に限定されるものではない。
＜製造例１＞
ブロック（Ａ−１）の製造；
Ｈ字管の一方に、開始剤としてジエチルｍｅｓｏ−２，５−ジブロモアジペート（ＤＢＡＥ）  ２４８ｍｇ（０．６９ｍｍｏｌ）、ビニル系単量体（Ｘ）としてヒドロキシエチルアクリルアミド（ＨＥＡＡ）  ４ｇ（３５ｍｍｏｌ）をエタノール／水＝８／２（重量比）の混合溶媒１７ｍｌに溶解させた。更にＨ字管のもう一方に、金属源として塩化銅（Ｉ）（ＣｕＣｌ）  ６８ｍｇ（０．６９ｍｍｏｌ）、および配位子である（トリス（２−（ジメチルアミノ）エチル）アミン（Ｍｅ６ＴＲＥＮ）  １６２ｍｇ（０．６９ｍｍｏｌ）をエタノール／水＝８／２（重量比）の混合溶媒１７ｍｌに溶解させた。次にＨ字管の双方の試料を、各々アルゴンで５分間バブリングした後、両方の試料を混合し２０℃で重合を開始し、そのまま２０℃に保持した。重合開始から１時間後に、液体窒素で冷却して反応を停止し、アセトンを加えてポリマーを沈殿させ精製した。このときのポリマーの収率は８０％であった。
【００６９】
得られたポリマーを更にシリカゲルを用いたカラムクロマトグラフィーにより精製し、ブロック（Ａ−１）を得た。ゲルパーミエーションクロマトグラフィー（装置：東ソー株式会社製、ＳＣ８０１０，ＳＤ８０２２，ＲＩ８０２０，ＣＯ８０１１，ＰＳ８０１０；
カラム：和光純薬工業株式会社  Ｗａｋｏｐａｋ  （Ｗａｋｏｂｅａｄｓ  Ｇ−５０／Ｇ−４０）；  展開溶媒（重量比）：水／メタノール／酢酸／酢酸ナトリウム＝６／４／０．３／０．４１）を用いて数平均分子量（Ｍｎ）及び重量平均分子量（Ｍｗ）の測定を行い、得られた数平均分子量（Ｍｎ）、及び重量平均分子量（Ｍｗ）と数平均分子量（Ｍｎ）の比（Ｍｗ／Ｍｎ：ＰＤ）の結果を表１に示した。
【００７０】
ブロックポリマー（イ）の製造；
Ｈ字管の一方に、高分子開始剤として共重合ブロック（Ａ−１）  ２ｇ（ＨＥＡＡとして１７ｍｍｏｌ）、ビニル系単量体（Ｙ）としてトリメチルアンモニオプロピルアクリルアミド＝クロライド（ＤＭＡＰＡＡＣ）  １．８ｇ（８．７ｍｍｏｌ）をエタノール／水＝８／２（重量比）の混合溶媒８ｍｌに溶解させた。更にＨ字管のもう一方に、金属源として塩化銅（Ｉ）（ＣｕＣｌ）  １６．８ｍｇ（０．１７ｍｍｏｌ）、および配位子である（トリス（２−（ジメチルアミノ）エチル）アミン（Ｍｅ６ＴＲＥＮ）  ４０ｍｇ（０．１７ｍｍｏｌ）をエタノール／水＝８／２（重量比）の混合溶媒８ｍｌに溶解させた。次にＨ字管の双方の試料を、各々アルゴンで５分間バブリングした後、両方の試料を混合し２０℃で重合を開始し、そのまま２０℃に保持した。重合開始から１０時間後に液体窒素で冷却して反応を停止し、アセトンを加えてポリマーを沈殿させ精製した。
【００７１】
得られたポリマーを更にシリカゲルを用いたカラムクロマトグラフィーにより精製し、ブロックポリマー（イ）を得た。得られたブロックポリマー（イ）についてブロック（Ａ−１）と同様の方法で数平均分子量（Ｍｎ）及び重量平均分子量（Ｍｗ）を測定し、数平均分子量（Ｍｎ）、及び重量平均分子量（Ｍｗ）と数平均分子量（Ｍｎ）の比（Ｍｗ／Ｍｎ；ＰＤ）を表１に示した。また、塩素イオン濃度とＤＭＡＰＡＡＣの濃度が等しいと仮定し、塩素イオン濃度からブロックポリマー中のＤＭＡＰＡＡＣ比率を算出した。この塩素イオン濃度から算出したブロックポリマーの構成比は［ＤＭＡＰＡＡＣ］／［ＨＥＡＡ］／［ＤＭＡＰＡＡＣ］＝１５／７０／１５（ｍｏｌ比）であった。
【００７２】
＜製造例２＞
ブロックポリマー（ロ）の製造；
Ｈ字管の一方に、開始剤としてジエチルｍｅｓｏ−２，５−ジブロモアジペート（ＤＢＡＥ）１２４ｍｇ（０．３４ｍｍｏｌ）、ビニル系単量体（Ｘ）としてヒドロキシエチルアクリルアミド（ＨＥＡＡ）  ４ｇ（３５ｍｍｏｌ）をエタノール／水＝１／１（重量比）の混合溶媒１７ｍｌに溶解させた。更にＨ字管のもう一方に、金属源として塩化銅（Ｉ）（ＣｕＣｌ）  ３４ｍｇ（０．３４ｍｍｏｌ）、および配位子である（トリス（２−（ジメチルアミノ）エチル）アミン（Ｍｅ６ＴＲＥＮ）  ８１ｍｇ（０．３４ｍｍｏｌ）をエタノール／水＝１／１（重量比）の混合溶媒１７ｍｌに溶解させた。次にＨ字管の双方の試料を、各々アルゴンで５分間バブリングした後、両方の試料を混合し２０℃で重合を開始し、そのまま２０℃に保持した。重合開始から１．５時間後に、重合させた一部を分析用に採取し、得られた数平均分子量（Ｍｎ）、及び重量平均分子量（Ｍｗ）と数平均分子量（Ｍｎ）の比（Ｍｗ／Ｍｎ：ＰＤ）の結果を表１に示した（ブロック（Ａ−２））。
【００７３】
続けて、ビニル単量体（Ｙ）としてアルゴン置換したトリメチルアンモニオプロピルアクリルアミド＝クロライド（ＤＭＡＰＡＡＣ）７５％水溶液  ６．３ｇ（２３ｍｍｏｌ）をＨ字管内のブロック（Ａ−２）を含む反応溶液に混合し室温で３時間攪拌した。反応溶液をカラムクロマトグラフィーにより精製し、ブロックポリマー（ロ）を得た。得られたブロックポリマー（ロ）の数平均分子量（Ｍｎ）、及び重量平均分子量（Ｍｗ）と数平均分子量（Ｍｎ）の比（Ｍｗ／Ｍｎ；ＰＤ）を表１に示した。また、塩素イオン濃度から算
出したブロックポリマーの構成比は［ＤＭＡＰＡＡＣ］／［ＨＥＡＡ］／［ＤＭＡＰＡＡＣ］＝１８／６４／１８（ｍｏｌ比）であった。
なお、得られたポリマーをカラムクロマトグラフィーを用いて精製する条件、数平均分子量（Ｍｎ）及び重量平均分子量（Ｍｗ）の測定条件は製造例１と同様である。
＜製造例３＞
ブロックポリマー（ハ）の製造；
Ｈ字管の一方に、開始剤としてジエチルｍｅｓｏ−２，５−ジブロモアジペート（ＤＢＡＥ）  ８３ｍｇ（０．２３ｍｍｏｌ）、ビニル系単量体（Ｘ）としてヒドロキシエチルアクリルアミド（ＨＥＡＡ）  ４ｇ（３５ｍｍｏｌ）をエタノール／水＝８／２（重量比）の混合溶媒１７ｍｌに溶解させた。更にＨ字管のもう一方に、金属源として塩化銅（Ｉ）（ＣｕＣｌ）  ２３ｍｇ（０．２３ｍｍｏｌ）、および配位子である（トリス（２−（ジメチルアミノ）エチル）アミン（Ｍｅ６ＴＲＥＮ）  ５４ｍｇ（０．２３ｍｍｏｌ）をエタノール／水＝８／２（重量比）の混合溶媒１７ｍｌに溶解させた。次にＨ字管の双方の試料を、各々アルゴンで５分間バブリングした後、両方の試料を混合し４０℃で重合を開始し、そのまま４０℃に保持した。重合開始から４０分後に、重合させた一部を分析用に採取して分析を行い、得られた数平均分子量（Ｍｎ）、及び重量平均分子量（Ｍｗ）と数平均分子量（Ｍｎ）の比（Ｍｗ／Ｍｎ：ＰＤ）の結果を表１に示した（ブロック（Ａ−３））。
【００７４】
続けてビニル系単量体（Ｙ）としてアルゴン置換したトリメチルアンモニオプロピルアクリルアミド＝クロライド（ＤＭＡＰＡＡＣ）７５％水溶液  １８ｇ（２９ｍｍｏｌ）をＨ字管内のブロック（Ａ−３）を含む反応溶液に混合し室温で８時間攪拌した。反応溶液をカラムクロマトグラフィーにより精製し、ブロックポリマー（ハ）を得た。得られたブロックポリマー（ハ）の数平均分子量（Ｍｎ）、及び重量平均分子量（Ｍｗ）と数平均分子量（Ｍｎ）の比（Ｍｗ／Ｍｎ；ＰＤ）を表１に示した。また、塩素イオン濃度から算出したブロックポリマーの構成比は［ＤＭＡＰＡＡＣ］／［ＨＥＡＡ］／［ＤＭＡＰＡＡＣ］＝２０／６０／２０（ｍｏｌ比）であった。
なお、得られたポリマーをカラムクロマトグラフィーを用いて精製する条件、数平均分子量（Ｍｎ）及び重量平均分子量（Ｍｗ）の測定条件は製造例１と同様である。
【００７５】
＜製造例４＞
ブロックポリマー（ニ）の製造；
開始剤としてエチル２−クロロプロピオネート（ＥＣＰ）  ３２ｍｇ（０．２３ｍｍｏｌ）を用いたこと以外は、製造例３のブロックポリマー（ハ）と同様にしてブロック（Ａ−４）及びブロックポリマー（ニ）を得た。得られたブロック（Ａ−４）及びブロックポリマー（ニ）の数平均分子量（Ｍｎ）、及び重量平均分子量（Ｍｗ）と数平均分子量（Ｍｎ）の比（Ｍｗ／Ｍｎ；ＰＤ）を表１に示した。また、塩素イオン濃度から算出したブロックポリマーの構成比は［ＤＭＡＰＡＡＣ］／［ＨＥＡＡ］＝４０／６０（ｍｏｌ比）であった。
【００７６】
なお、得られたポリマーの数平均分子量（Ｍｎ）及び重量平均分子量（Ｍｗ）の測定条件は製造例１と同様である。
【００７７】
【表１】
2010222535.tif 000002
【００７８】
＜比較製造例１＞
ランダムポリマー（ホ）の製造；
還流冷却器、滴下ロート、温度計、窒素ガス導入管及び撹拌装置を備えた反応器にエタノール１５０ｇを仕込み、ヒドロキシエチルアクリルアミド（ＨＥＡＡ）  ５７ｇ（０．５０ｍｏｌ）、トリメチルアンモニオプロピルアクリルアミド＝クロライド（ＤＭＡＰＡＡＣ）７５％水溶液  ５７ｇ（０．２１ｍｏｌ）、及びエタノール５０ｇの混合液（以下、単量体混合液と呼ぶ）を滴下ロートに仕込んだ。反応器及び滴下ロート内を窒素置換したのち反応器内のエタノールを８０℃まで加熱した。そこへジメチル２，２−アゾビス（２−メチルプロピオネート）１ｇを反応器に投入した後、滴下ロート内の単量体混合液を１時間かけて滴下した。滴下終了後から温度を７８℃に保持し、４時間反応させて得られた反応液を真空加熱乾燥し、ランダムポリマー（ホ）を得た。数平均分子量（Ｍｎ）は３０，０００、重量平均分子量（Ｍｗ）と数平均分子量（Ｍｎ）の比（Ｍｗ／Ｍｎ；ＰＤ）は２．２であった。また、塩素イオン濃度から算出した構成比は［ＤＭＡＰＡＡＣ］／［ＨＥＡＡ］＝３０／７０（ｍｏｌ比），  ４３／５７（重量比）であった。
【００７９】
なお、得られたポリマーをカラムクロマトグラフィーを用いて精製する条件、数平均分子量（Ｍｎ）及び重量平均分子量（Ｍｗ）の測定条件は製造例１と同様である。
ブロックポリマー（イ）〜（ニ）及びランダムポリマー（ホ）を用いて、下記表２に記載の組成のシャンプー組成物  ＳＨＰ１〜６を作成した。配合方法は、シリコーン以外を混合して均一にした後、最後にシリコーンを混合することにより行った。作成したＳＨＰ１〜６を用いて、泡立ち、すすぎ時のなめらかさ、乾燥後のなめらかさ、乾燥後のゴワツキ、シリコーン安定化効果を評価した。
【００８０】
【表２】
2010222535.tif 000003
＜評価＞
ＳＨＰ１〜６の各シャンプー組成物を、用意した毛束に塗布して下記項目をそれぞれ評価した。なお、使用した毛束は、「人毛黒髪（１００％）根本揃え（未処理毛  １０ｇ×３０ｃｍ）」としてビューラックス社より購入した毛髪をブリーチ処理したものを使用した。ブリーチ剤としてはミルボン社製  プロマティスブレーブオキシタン６．０（過酸化水素６％クリーム）１２ｇと、メロス化学社製  パウダーブリーチＭＲ２  ６ｇとを混合したものを毛束１本に塗布し、塗布後３０分放置したのち、水洗及びラウロイル（ＥＯ）３硫酸ナトリウムを塗布して洗浄することにより行った。
【００８１】
シリコーン安定化効果以外の各性能の官能評価は、ランダムポリマー（ホ）を配合したシャンプー（ＳＨＰ６）との比較により実施した。
［泡立ち］
毛束１０ｇに４０℃の流水で水を含ませた後、過剰な水分を落とし、シャンプー１ｇを塗布して泡立てる。このときの泡立ちの早さ及び泡のきめの細やかさ具合を、下記の通り４段階で評価した。
【００８２】
＋２：  ＳＨＰ６に比べて泡立ちの早さ、きめの細やかさ共に優れる
＋１：  ＳＨＰ６に比べて泡立ちの早さ、きめの細やかさのどちらか一方が優れる
０  ：  ＳＨＰ６と同程度
−１：  ＳＨＰ６に比べて泡立ちの早さ、きめの細やかさのどちらか少なくとも一方が劣る
【００８３】
［すすぎ時のなめらかさ］
泡立ち評価の後、４０℃の流水中で毛束をすすいだときの指通りのなめらかさ及びそのなめらかさの持続具合を、下記の通り４段階で評価した。
＋２：  ＳＨＰ６に比べてなめらかさ、持続性共に優れる
＋１：  ＳＨＰ６に比べてなめらかさ、持続性のどちらか一方が優れる
０  ：  ＳＨＰ６と同程度
−１：  ＳＨＰ６に比べてなめらかさ、持続性のどちらか少なくとも一方が劣る
【００８４】
［乾燥後のサラサラ感］
すすぎ時のなめらかさ評価後の毛束を、２３℃、６０％ＲＨの恒温室にて一晩乾燥させた後、毛束のサラサラ感を下記の通り４段階で評価した。
【００８５】
＋２：  ＳＨＰ６に比べてサラサラ感が著しく優れる
＋１：  ＳＨＰ６に比べてサラサラ感が優れる
０  ：  ＳＨＰ６と同程度
−１：  ＳＨＰ６に比べてサラサラ感が劣る
【００８６】
［乾燥後のゴワツキ］
サラサラ感を評価した毛束にて、ゴワツキを下記の通り４段階で評価した。
＋２：  ＳＨＰ６に比べてほとんどゴワツキを感じない
＋１：  ＳＨＰ６に比べてゴワツキは少ないが、若干ゴワツキが感じられる
０  ：  ＳＨＰ６と同程度
−１：  ＳＨＰ６に比べてよりゴワツキを感じる
【００８７】
【表３】
2010222535.tif 000004
［シリコーン安定化効果］
作成したシャンプー組成物  ＳＨＰ１〜６を５０℃で１週間保管したときのクリーミングの有無を、目視観察により下記の通り４段階で評価した。
【００８８】
＋２：  均一でクリーミング現象は見られない
＋１：  若干界面にシリコーンの凝集がみられるもののクリーミングはしていない
０  ：  クリーミングしているがシリコーンを含まない透明な部分は半分以下である
−１：  クリーミングしておりシリコーンを含まない透明な部分は半分以上である
【００８９】
【表４】
2010222535.tif 000005
表４より明らかなように、ブロックポリマー（イ）〜（ニ）は、シャンプー中のシリコーン油を安定化する効果が高い。
【００９０】
［リンス併用効果］
前述の官能評価と同様の要領で、リンス処理後の状態を評価した。
毛束１０ｇに４０℃の流水で水を含ませた後、過剰な水分を落とし、シャンプー１ｇを塗布して泡立てた。その後４０℃の流水中で毛束をすすぎ、過剰な水分を落とした。リンス１ｇを塗布し髪全体になじませた後、４０℃の流水中で毛束をすすぎ、２３℃、６０％ＲＨの恒温室にて一晩乾燥させた後に、毛束のサラサラ感及びゴワツキを評価した。
【００９１】
なお、使用したリンスは、ステアリルトリメチルアンモニウムクロリド（カチオン性界面活性剤）２ｗｔ％、セチルアルコール（高級アルコール）３ｗｔ％、蒸留水９５ｗｔ％の混合物を、８０℃で３０分加熱攪拌した後、空冷して作成した。
【００９２】
［乾燥後のサラサラ感］
リンスを併用して作成した毛束を、２３℃、６０％ＲＨの恒温室にて一晩乾燥させた後に、毛束のサラサラ感を下記の通り４段階で評価した。
＋２：  ＳＨＰ６に比べてサラサラ感が著しく優れる
＋１：  ＳＨＰ６に比べてサラサラ感が優れる
０  ：  ＳＨＰ６と同程度
−１：  ＳＨＰ６に比べてサラサラ感が劣る
【００９３】
［乾燥後のゴワツキ］
サラサラ感を評価した毛束にて、ゴワツキを下記の通り４段階で評価した。
＋２：  ＳＨＰ６に比べてほとんどゴワツキを感じない
＋１：  ＳＨＰ６に比べてゴワツキは少ないが、若干ゴワツキが感じられる
０  ：  ＳＨＰ６と同程度
−１：  ＳＨＰ６に比べてよりゴワツキを感じる
【００９４】
【表５】
2010222535.tif 000006